(57)【要約】【課題】マグネシウム合金コア層の厚さがクラッド材全体の厚さの過半を占めるクラッド材料であって、マグネシウム合金コア層が結晶粒径の粗大化および強度低下することなく、かつ底面集合組織を有することで優れた加工性と強度を兼ね備えたマグネシウム合金クラッド材およびその製造方法を提供する。【解決手段】結晶構造が六方最密充填構造（ｈｃｐ）であるマグネシウム合金より成るコア層と、該コア層の一方の面または両方の面にクラッドされた別の金属より成るクラッド層とを有するマグネシウム合金クラッド材であって、前記コア層の厚さが前記クラッド材の厚さの５０％より厚く、前記マグネシウム合金が４．５質量％以上のアルミニウムを含有し、かつその結晶構造のｃ軸と前記コア層の表面の法線とが為す角度が５°未満である底面集合組織を有することを特徴とするマグネシウム合金クラッド材である。【選択図】図１
2010155357.tif 000002
【特許請求の範囲】
【請求項１】
結晶構造が六方最密充填構造（ｈｃｐ）であるマグネシウム合金より成るコア層と、該コア層の一方の面または両方の面にクラッドされた別の金属より成るクラッド層とを有するマグネシウム合金クラッド材であって、
前記コア層の厚さが前記クラッド材の厚さの５０％より厚く、
前記マグネシウム合金が４．５質量％以上のアルミニウムを含有し、かつその結晶構造のｃ軸と前記コア層の表面の法線とが為す角度が５°未満である底面集合組織を有することを特徴とするマグネシウム合金クラッド材。
【請求項２】
前記マグネシウム合金の結晶粒径が３０μｍ以下であることを特徴とする請求項１に記載のマグネシウム合金クラッド材。
【請求項３】
前記マグネシウム合金が４．５〜１２．０質量％のアルミニウム、０〜４．０質量％の亜鉛、０〜２．０質量％のマンガン、０〜２．０質量％のジルコニウムを含むことを特徴とする請求項１または２に記載のマグネシウム合金クラッド材。
【請求項４】
前記マグネシウム合金の結晶粒径が２０μｍ以下であることを特徴とする請求項１〜３のいずれかに記載のマグネシウム合金クラッド材。
【請求項５】
前記別の金属がチタンまたはチタン合金であることを特徴とする請求項１〜４のいずれかに記載のマグネシウム合金クラッド材。
【請求項６】
結晶構造が六方最密充填構造（ｈｃｐ）で、４．５質量％以上のアルミニウムを含有するマグネシウム合金部材を準備する工程と、
加工温度が２８０℃以上のクラッド加工により、前記マグネシウム合金部材の少なくとも１つの面に別の金属をクラッドする工程と、
を含むことを特徴とする、マグネシウム合金より成るコア層と別の金属より成るクラッド層を含むマグネシウム合金クラッド材の製造方法。
【請求項７】
前記クラッド加工が接合圧延であることを特徴とする請求項６に記載の製造方法。
【請求項８】
前記接合圧延の圧下率が１０〜６０％であることを特徴とする請求項７に記載の製造方法。
【請求項９】
前記コア層の厚さが前記マグネシウムクラッド材の厚さの５０％より厚くなるように、前記マグネシウム合金部材の厚さを選択することを特徴とする請求項６〜８のいずれかに記載の製造方法。
【請求項１０】
前記別の金属がチタンまたはチタン合金であることを特徴とする請求項６〜９のいずれかに記載の製造方法。
【発明の詳細な説明】
【技術分野】
【０００１】
本発明は、マグネシウム合金より成るコア層とこのコア層にクラッドされた別の金属よりなるクラッド層とを有するクラッド材、とりわけコア層の厚さがクラッド層の厚さよりも厚い加工性に優れたクラッド材に関する。
【背景技術】
【０００２】
マグネシウムは実用金属中で最も軽量な金属であり、高い比強度を有し、さらに切削性、制振性、電磁遮蔽性、耐くぼみ性、リサイクル性にも優れている。このためマグネシウムを主成分とするマグネシウム合金が、携帯電話、ノート型パソコンの筐体等の電子機器およびタイヤホイール等の自動車部品を含む幅広い用途で用いられている。
【０００３】
しかし、マグネシウム合金は、難加工性、低耐食性という問題を有する。
そして、これらのマグネシウム合金の欠点を解消する材料として、マグネシウム合金をコア層として、このコア層の上に、例えばチタン、チタン合金、アルミニウム、アルミニウム合金またはステンレス鋼のような別の金属から成るクラッド層を形成したクラッド材料が用いられている。
【０００４】
本願発明者らはこのようなクラッド材について研究を進め、特許文献１では、コア層のマグネシウム合金の結晶構造（六方最密充填構造）の底面とコア層表面（板面）との間の角度θ（結晶構造のｃ軸と板面の法線の為す角度と同じ）がある程度大きいと、クラッド材の加工性が優れていることを示した。
【０００５】
しかし、特許文献１では、前記角度θが小さいサンプル、すなわち底面集合組織を有するサンプルのほとんどがクラッド材ではなく純マグネシウムまたはマグネシウム合金のみのサンプルであり、底面集合組織を有するサンプルの加工性が悪いと必ずしも言い切れなかった。
【０００６】
そこで、発明者はさらに研究を進めた結果、例えば非特許文献１に示すように、クラッド材はクラッドしないマグネシウム合金より加工性に優れていること、さらにクラッド材の中でも底面集合組織を持つサンプルの方が、底面集合組織を持たず、前記角度θが大きいサンプルよりも深絞り性等の成形性に優れていることを見出した。
【０００７】
しかし、従来は接合圧延時の剪断ひずみのためにコア層のマグネシウム合金に前記角度θが極端に小さい底面集合組織を形成することは容易ではなかった。すなわち、非特許文献１のマグネシウム合金コア層は、底面集合組織を形成するために表面にクラッド層を形成した後に５００℃と高い温度で焼鈍を行う必要がある。そして、この高温焼鈍によりマグネシウム合金の結晶粒が５０μｍ以上に粗大化し、マグネシウム合金ならびにクラッド材の強度が低下するという問題がある。
【０００８】
また、特許文献１の実施例も角度θ（Ｍｇ層底面傾き度）が２°と低く、底面集合組織を有するクラッド材（試料Ｎｏ．２）を開示している。しかし、このサンプルは、コア層とクラッド層の厚さが同じであり、このサンプルの底面集合組織は、クラッド層の相対厚さが厚いことに起因し、クラッド加工時にコア層に付与される剪断応力等がクラッド層金属の種類に大きく影響された結果生じた、特殊条件下でのみ生ずる底面集合組織である。クラッド材においてマグネシウム合金の上述した優れた特性、とりわけ高い比強度の効果を充分に得るためには、例えばコア層の厚さをクラッド層より厚くするように、コア層の比率を高くする必要があることはいうまでもない。
しかし、特許文献１は、厚さがクラッド層より厚く（コア層がクラッド材の厚さの過半を占め）、かつ底面集合組織を有するマグネシウム合金コア層を開示していない。
【特許文献１】特開２００６−８８４３５号公報
【非特許文献１】井上博史  他「圧延接合したＡＺ３１Ｍｇ／Ｔｉクラッド板の集合組織と成形性」軽金属学会第１１２回春期大会講演概要（２００７）２１１〜２１２頁
【発明の開示】
【発明が解決しようとする課題】
【０００９】
本発明は、マグネシウム合金コア層の厚さがクラッド材全体の厚さの過半を占めるクラッド材料であって、マグネシウム合金コア層が結晶粒径の粗大化および強度低下することなく、かつ底面集合組織を有することで優れた加工性と強度を兼ね備えたマグネシウム合金クラッド材およびその製造方法を提供することを目的とする。
【課題を解決するための手段】
【００１０】
本発明の態様１は、結晶構造が六方最密充填構造（ｈｃｐ）であるマグネシウム合金より成るコア層と、該コア層の一方の面または両方の面にクラッドされた別の金属より成るクラッド層とを有するマグネシウム合金クラッド材であって、前記コア層の厚さが前記クラッド材の厚さの５０％より厚く、前記マグネシウム合金が４．５質量％以上のアルミニウムを含有し、かつその結晶構造のｃ軸と前記コア層の表面の法線とが為す角度が５°未満である底面集合組織を有することを特徴とするマグネシウム合金クラッド材である。
【００１１】
本発明の態様２は、前記マグネシウム合金の結晶粒径が３０μｍ以下であることを特徴とする態様１に記載のマグネシウム合金クラッド材である。
【００１２】
本発明の態様３は、前記マグネシウム合金が、４．５〜１２．０質量％のアルミニウム、０〜４．０質量％の亜鉛、０〜２．０質量％のマンガン、０〜２．０質量％のジルコニウムを含むことを特徴とする態様１または２に記載のマグネシウム合金クラッド材である。
【００１３】
本発明の態様４は、前記マグネシウム合金の結晶粒径が２０μｍ以下であることを特徴とする態様１〜３の何れかに記載のマグネシウム合金クラッド材である。
【００１４】
本発明の態様５は、前記別の金属がチタンまたはチタン合金であることを特徴とする態様１〜４のいずれかに記載のマグネシウム合金クラッド材である。
【００１５】
本発明の態様６は、結晶構造が六方最密充填構造（ｈｃｐ）で、４．５質量％以上のアルミニウムを含有するマグネシウム合金部材を準備する工程と、加工温度が２８０℃以上のクラッド加工により、前記マグネシウム合金部材の少なくとも１つの面に別の金属をクラッドする工程とを含むことを特徴とする、マグネシウム合金より成るコア層と別の金属より成るクラッド層とを有するマグネシウム合金クラッド材の製造方法である。
【００１６】
本発明の態様７は、前記クラッド加工が接合圧延であることを特徴とする態様６に記載の製造方法である。
【００１７】
本発明の態様８は、前記接合圧延の圧下率が１０〜６０％であることを特徴とする態様７に記載の製造方法である。
【００１８】
本発明の態様９は、前記コア層の厚さが前記マグネシウムクラッド材の厚さの５０％より厚くなるように、前記マグネシウム合金部材の厚さを選択することを特徴とする態様６〜８のいずれかに記載の製造方法である。
【００１９】
本発明の態様１０は、前記別の金属がチタンまたはチタン合金であることを特徴とする態様６〜９のいずれかに記載の製造方法である。
【発明の効果】
【００２０】
本発明は、マグネシウム合金コア層の厚さがマグネシウム合金以外の別の金属より成るクラッド層の厚さより厚いクラッド材料であり、コア層のマグネシウム合金がアルミニウムを４．５質量％以上含有する。またクラッド層をコア層にクラッドする際の加工温度を２８０℃以上とする。この結果、クラッド工程以降に例えば５００℃以上の高温に加熱することなく、従ってマグネシウム合金コア層は結晶粒の粗大化および強度低下をすることなく底面集合組織を有する。これにより、優れた材料強度と優れた成形性（加工性）を有するクラッド材を提供することが可能となる。
【発明を実施するための最良の形態】
【００２１】
・実施形態１
図１は本発明の実施形態１にかかるマグネシウム合金クラッド材１００の断面図である。図１のクラッド材はシート状の形状を有しているが、本発明に係るクラッド材は、この形状に限定されるものではない。マグネシウム合金より成るコア層２の一方の面にその厚さがコア層２よりも薄いクラッド層３がクラッド（接合）されている。
【００２２】
詳細を後述するように、コア層２に用いるマグネシウム合金中のアルミニウムの含有量を４．５質量％以上とし、さらにコア層２の一方の表面にクラッド層３をクラッドする際の加工温度を２８０℃以上とすることでコア層２のマグネシウム合金に底面集合組織を形成できることを発明者は見出した。そして、コア層２が底面集合組織を有していることから高い強度を保持しつつ板面内の変形異方性は大幅に低減され、クラッド材１００は、例えば絞り成形性のような成形性に優れる。また、クラッド材１００は、上述のクラッド加工を行った後、例えば５００℃といった高温に曝されることがないため、例えば引張り強さ（最大抗張力）が３００ＭＰａ以上と高い強度を確保でき、コア層２はその結晶粒径が例えば３０μｍ以下と粗大化することがない。
【００２３】
以下にクラッド材１００の詳細を示す。
最初に、本明細書で用いる用語「底面集合組織」について説明する。
マグネシウムはその結晶構造が六方最密充填構造（ｈｃｐまたは稠密六方格子ともいう）であることから、多くのマグネシウム合金も六方最密充填構造を有している。そして、本発明に係るコア層２に用いるマグネシウム合金は全て六方最密充填構造である。
【００２４】
マグネシウム合金は圧延等の加工を受けると結晶粒またはサブグレインの多くが一定の結晶方位に配向する、所謂集合組織を形成する。図３は、このような集合組織を形成したマグネシウム合金コア層２の六方最密結晶構造のｃ軸（［０００１］方向）が配向する結晶方位を模式的に示す図である。六方最密結晶構造の単位格子１０のｃ軸１３は、コア層２の表面の法線２３に対して角度θを有し配向している。そして、このことは、図３中に記号１１で表す六方最密結晶構造の底面である（０００１）面とコア層（マグネシウム合金層）２の表面との間の角度がθであることを意味する。
【００２５】
「底面集合組織」とは、底面（０００１）がコア層（マグネシウム合金層）２の表面とほぼ平行な状態、すなわちｃ軸がコア層２の表面の法線とほぼ平行な状態をいう。そして、本明細書においては具体的には角度θが５°未満の状態をいう。
【００２６】
次に、この角度θを測定する方法について以下に説明する。
コア層２をその厚さのほぼ半分近くまで研磨し、コア層２の板厚中心層でＸ線回折によりシュルツの反射法を用いて（０００２）面の極点図を測定する。得られた極点図はマグネシウム粉末を用いた無配向性試料の（０００２）面で測定した回折強度で除して強度補正され、無配向性試料に対する強度比（極密度と呼ぶ）が求められる。この極密度が最大となるピーク位置と、コア層２の表面の法線方向（ＮＤ）である極点図の中心とのステレオ投影上の距離を測定して角度θを決定する。好ましくは（０００２）面以外に少なくとも（1 0 -1 0）、（1 0 -1 1）、（1 0 -1 2）の３面の極点図も測定し、上述のような無配向性試料による強度補正を行なう。
【００２７】
その後、文献、井上博史、稲数直次「反復級数展開法による不完全極点図からの結晶方位分布関数の決定」日本金属学会誌、５８巻（１９９４）８９２〜８９８頁、に記載された級数展開法で結晶方位分布関数（ＯＤＦ）を算出し、その方位密度が最大となるピーク位置のオイラー角Φでもってｃ軸と前記ＮＤとのなす角度θを求める。ＯＤＦは、多数の極点図を使用することから、他の方法と比べ高精度であることはいうまでもないことから、本発明ではＯＤＦによる角度θの評価を行った。
【００２８】
ただし、本発明における底面集合組織の定義では最大ピークの位置のみを問題とし、その高さや広がり等は特に問題としない。したがって、ピーク強度が弱くても角度θが５°未満であれば底面集合組織の範疇に入ることになる。
【００２９】
上述のように本発明においてコア層２に用いるマグネシウム合金は、アルミニウムを４．５質量％以上含む必要がある。そして、詳細は後述の製造方法の説明に示すように、このマグネシウム合金コア層２の上に、クラッド層のマグネシウム合金と異なる別の金属を配置し、例えば接合圧延等のクラッド加工を行う際の加工温度を２８０℃以上とする。これにより得られたクラッド材１００は、底面集合組織を有する。
【００３０】
このようにＡｌ量を４．５質量％以上とし、クラッド加工温度を２８０℃以上とすることで底面集合組織が得られる理由については、まだ不明な点も多いが、発明者の考える底面集合組織生成のメカニズムは以下の通りである。しかしながら、この予想されるメカニズムは、本発明の技術的範囲を制限することを意図したものではない。
【００３１】
クラッド材を作製するために実施する接合圧延等のクラッド加工は普通の圧延等の加工と比べて大きな加工率（圧下率）が設定されることが多いこと、またはクラッド加工は異種の材料を同時に加工することにより応力状態が複雑になることから、例えば２５０℃程度の比較的低い加工温度ではクラッド加工後のマグネシウム合金コア層２に変形双晶が形成されやすくなる。
【００３２】
これは臨界分解剪断応力（ＣＲＳＳ）が最も低い底面すべりが主体のすべり変形では高い加工率の変形または応力状態の複雑な変形に対応しきれず、双晶変形が起こるためである。双晶変形は底面集合組織からｃ軸の傾きを変化させ、すべり変形とのバランスにより前記角度θが１５°程度の集合組織が得られると考えられる。クラッド加工の加工温度の上昇は底面すべり以外のすべり系、すなわち柱面すべりや錘面すべりのＣＲＳＳを低下させ、これらのすべり系が活性化する。
【００３３】
一方、アルミニウムの含有量が多い場合にも柱面すべりや錘面すべりのＣＲＳＳが低下し、これらのすべり系が活動しやすくなるものと予想される。このように加工温度とアルミニウム量の効果が相まって、４．５質量％以上のＡｌを含むマグネシウム合金でクラッド加工温度を２８０℃以上とした場合に底面すべり、柱面すべり、錘面すべりによるすべり変形が主体となり双晶変形が抑制されることにより底面集合組織が形成されると考えられる。
【００３４】
そして、このようにコア層２を底面集合組織とすることでクラッド材１００の成形性が向上する理由についてもそのメカニズムは不明な点が多いが、発明者の考えるメカニズムは以下の通りである。しかしながら、この予想されるメカニズムは、本発明の技術的範囲を制限することを意図したものではない。
【００３５】
コア層２が底面集合組織をもたないクラッド材では板面内の変形能が方向により異なる（異方性を有する）ため、変形能の劣る部分でフランジ割れが発生しやすいが、コア層２を底面集合組織とすることで変形能が等方的となり、フランジ割れの発生が抑制されることにより成形性が向上すると考えられる。
【００３６】
次にコア層２の詳細を説明する。
コア層２に用いる合金はアルミニウム合金を４．５質量％以上含む。そして、アルミニウム（Ａｌ）の含有量は好ましくは１２質量％以下であり、より好ましくは５．５〜１０．０質量％である。アルミニウム合金が５．５質量％以上だと角度θがより安定して低くなり、またアルミニウムの含有量が１２％を超えると材料の靱性が低下する場合があるからである。さらにアルミニウム量が１０．０％以下であれば材料の靱性がより向上する。
【００３７】
また、アルミニウム以外にも亜鉛（Ｚｎ）、マンガン（Ｍｎ）、ジルコニウム（Ｚｒ）を含んでもよい。亜鉛は耐食性と強度の向上効果のある元素であり、４．０質量％以下で添加してもよく、より好ましくは０．１〜２．０質量％以下添加してもよい。マンガンは耐食性向上の効果があり、２．０質量％以下添加してもよく、より好ましくは０．１〜１．３質量％添加してもよい。ジルコニウムは結晶粒微細化の効果があり、２．０質量％以下添加してもよく、より好ましくは０．１〜１．０質量％添加してもよい。
【００３８】
さらに、レアアース（ＲＥ）：１．０質量％以下、カルシウム（Ｃａ）：５．０質量％以下、リチウム（Ｌｉ）：０．３質量％以下よりなる群から選ばれる少なくとも１つを含んでもよい。
【００３９】
また、マグネシウム合金は、しばしばリサイクル材（再溶解材）が用いられ、その際に意図せずに鉄（Ｆｅ）、シリコン（Ｓｉ）、銅（Ｃｕ）、ニッケル（Ｎｉ）が含まれることがある。これらについては、それぞれ鉄：０．０７質量％以下、シリコン：０．１０質量％以下、銅：０．１０質量％以下、ニッケル：０．０１質量％以下を含んでもよい。
【００４０】
本願発明のコア層２に用いるマグネシウム合金は、４．５質量％以上のアルミニウムを含有する共に、必要に応じて上述した元素を含有し、残部はマグネシウムと不可避的に含まれるその他の不純物元素である。残部マグネシウムについては、比強度が高い等のマグネシウムの特性が充分に活かされるように５０質量％以上であることが好ましく、より好ましくは８０質量％以上であり、さらに好ましくは９０質量％以上である。また、不可避的に含まれるその他の不純物元素については、例えば記号ＭＢ２（ＡＳＴＭのＡＺ６１合金に相当）で表される合金のＪＩＳ規格のその他の元素の許容量と同じように、各元素についてそれぞれ０．０５質量％以下、その他の元素の合計で０．３０質量％以下であることが好ましい。
【００４１】
このような好ましいマグネシウム合金には、ＡＳＴＭ規格で規定される、ＡＺ６１合金、ＡＭ６０合金、ＡＺ８０合金、ＡＺ９１合金が含まれる。
【００４２】
ＡＺ６１合金は、６質量％前後のアルミニウムを含有しており、３質量％前後のアルミニウムを含有するＡＺ３１合金（ＡＳＴＭ規格ＡＺ３１Ｂ合金等）と比較して、アルミニウムの量が多いため、強度は高いが一般的には成形性（加工性）が劣るとされ、マグネシウム合金クラッド材では、コア層にＡＺ３１合金が用いられることが多い。しかし、本願発明により、４．５質量％以上のアルミニウムを含有することによりＡＺ３１合金では接合圧延等のクラッド加工で得ることが困難であった底面集合組織を得ることが可能となり、ＡＺ３１合金よりも優れた成形性と強度が得られることに留意されたい。
【００４３】
また、本願発明においては、底面集合組織を得るためにクラッド加工後に５００℃程度の高温で焼鈍を行う必要がないため、結晶粒が粗大化しない。従って、コア層の結晶粒径は、３０μｍ以下とすることが可能であり、例えば接合後に接合強度を向上させるために行う焼鈍を３００℃程度とする等のクラッド材の加工条件の適正化により、２０μｍ以下より好ましくは１０μｍ以下の結晶粒径を得ることができる。
【００４４】
次に、コア層２の厚さについて詳細を示す。
上述したように、マグネシウム合金が有する本発明のクラッド材１では、高い比強度ならびに優れた切削性、制振性および電磁遮蔽性等の特性を充分に活かせるように、コア層２の厚さの方がクラッド層３の厚さより厚くなっている。すなわち、コア層２の厚さは、クラッド材１の厚さの５０％より厚いのが好ましい。また、クラッド加工時にコア層２に付与される剪断応力に及ぼすクラッド層３の材料の種類の影響を抑制するために、コア層２の厚さはクラッド材１の厚さの好ましくは６０％以上、より好ましくは７０％以上である。
【００４５】
また、クラッド材１の耐食性を充分に向上させるためには、耐食性向上に寄与するクラッド層３が一定の比率以上の厚さを有することが好ましい。従って、コア層２の厚さはクラッド材１の厚さの好ましくは９５％以下、より好ましくは９０％以下である。
【００４６】
また、厚すぎるとクラッド加工が困難になることから、好ましくは、コア層２は１０ｍｍ以下の厚さである。
【００４７】
このようにして得られたコア層２は底面集合組織を有し、従って六方最密充填構造のｃ軸とコア層２の表面の法線との為す角度θは５°未満、好ましくは３°以下、より好ましくは２°以下となっている。
【００４８】
次にクラッド層３の詳細を以下に示す。
クラッド層３は、コア層２のマグネシウム合金とは「別の金属」よりなる。本明細書でいう「別の金属」とは、その主成分（化学組成を質量％で示した場合に、その数値が最も大きい元素）がマグネシウム以外の金属元素であることを意味し、その金属が全くマグネシウムを含んではいけないという意味ではないことに留意されたい。従って、例えばチタン合金やアルミ合金等のチタンやアルミニウムのようなマグネシウム以外の金属元素を主成分とし、マグネシウムを添加元素として含む合金も「別の金属」に含まれる。
【００４９】
別の金属は、得ようとするクラッド材１の特性に合わせて任意に選択可能である。
最も好ましい金属の例は、純チタン（Ｔｉ）およびチタン合金（チタンが５０質量％以上）である。チタンおよびチタン合金は、耐食性に優れかつ軽量であり、一定の加工性を有するからである。
【００５０】
純チタンはＪＩＳ（日本工業規格）Ｈ４６００に記載の１〜４種に代表されるチタン量が９９質量％以上のもの（不可避な不純物が１％以下）が好ましい。またチタン合金としては、上記の純チタンに、１０質量％以下のアルミニウム、５質量％以下の錫、２０質量％以下のバナジウム、２０質量％以下のモリブデン、８質量％以下のジルコニウム、１０質量％以下のクロム、８質量％以下のニオブおよび３質量％以下のシリコンよりなる群から選ばれた少なくとも１つを添加した合金が好ましい。このようなチタン合金には、Ｔｉ−５Ａｌ−２．５Ｓｎ、Ｔｉ−８Ａｌ−１Ｖ−１Ｍｏなどのアルファー合金、Ｔｉ−６Ａｌ−４Ｖ、Ｔｉ−６Ａｌ−２Ｓｎ−４Ｚｒ−６Ｍｏ、Ｔｉ−６Ａｌ−６Ｖ−２Ｓ等のα＋β合金、Ｔｉ−１５Ｖ−３Ｃｒ−３Ｓｎ−３Ａｌ、Ｔｉ−１５Ｍｏ−２．７Ｎｂ−３Ａｌ−０．２Ｓｉ、生体用Ｔｉ−Ｎｂ系合金のようなβ型合金が含まれる。
【００５１】
これ以外に、例えば純ニッケル、ニクロム、モネルメタル、Ｎｉ−１０〜４５質量％クロムおよびＮｉ−１０〜５０質量％Ｃｕを含むニッケル合金、キュプロニッケル、黄銅（７／３黄銅、６５／３５黄銅等）、洋白、Ｃｕ−１０〜５０質量％Ｎｉ、Ｃｕ−１０〜４５質量％ＺｎおよびＣｕ−５〜３５質量％Ｎｉ−１５〜３５質量％Ｚｎを含む銅合金、ＳＵＳ３０４およびＳＵＳ４３０を含むステンレス鋼、純アルミニウムならびに３０００系、５０００系、６０００系および７０００系アルミニウム合金を含むアルミニウム合金が好適な「別の金属」である。
【００５２】
次にクラッド材１の製造方法について以下に示す。
コア層２となる、上述した組成を有するマグネシウム合金シートを準備する。
同様にクラッド層３となる、上述した組成を有する別の金属のシートを準備する。
そして、クラッド加工時の圧下率（または加工量）等から逆算した所望の厚さまで薄くなるように、必要に応じて、前記マグネシウム合金シートおよび／または前記別の金属のシートを圧延等により薄くしてもよい。例えばマグネシウム合金シートを圧延するのであれば、加工性等を考慮し２５０〜４８０℃の温度範囲で圧延を行うのが好ましい。
【００５３】
所望の厚さのマグネシウム合金シートおよび別の金属のシートを得た後、必要に応じて、それぞれのシートの歪み取り行うために焼鈍を行ってもよい。マグネシウム合金シートの歪み取り焼鈍を行う場合、温度（保持温度）は２５０〜５５０℃、雰囲気は水素ガス、窒素ガス、アルゴンガス等の非酸化雰囲気または真空中で行うのが好ましい。
【００５４】
一方、別の金属のシートの歪み取り焼鈍を行う場合、温度、保持時間、雰囲気等はその金属の種類に応じて適宜選択可能である。例えば、別の金属が純チタンまたはチタン合金である場合、温度は６００〜８００℃、雰囲気はアルゴンガス雰囲気または真空中が好ましい。
【００５５】
所望厚さのシートをクラッド加工のためにコア層２となるマグネシウム合金シートと、クラッド層３となる別の金属のシートはクラッド加工（接合加工）を行う前に両シートまたはいずれか一方のシートの接合面となる面の酸化被膜を研磨等により除去してもよい。接合強度を向上させるためである。より接合強度を向上させるために、単に酸化被膜を除去するだけでなく接合する面の面粗度を上げるように、ショットピーニングやヤスリがけを行ってもよい。
【００５６】
マグネシウム合金シートと別の金属のシートを重ねて、それぞれの接合面を接触させた後、クラッド加工によりクラッド（接合）を行う。クラッド加工は、接合圧延、引き抜き加工、スウェージング等の各種の加工方法を用いることができるが、加工温度は上述の理由により２８０℃以上とする必要がある。底面集合組織をより確実に得るには、加工温度は好ましくは３００℃以上、より好ましくは３５０℃以上とするのがよい。一方、あまり温度が高すぎると、マグネシウム合金の結晶粒径が大きくなるか、またはマグネシウム合金が部分的に溶解するため、好ましくは５５０℃以下、より好ましくは５００℃以下である。
【００５７】
なお、加工中の材料の温度、とりわけクラッド材のコア層の温度を測定することは実際上極めて困難なことから、本明細書でいう加工温度とは、クラッド加工において加工直前に加熱し、引き続いて（意図的に遅延させることなく）クラッド加工を行う際の前記加熱時の材料の加熱温度（または到達温度）を意味する。
【００５８】
クラッド加工法として接合圧延を用いる場合、加工温度は上述のとおりであるが、圧延の圧下率は、１０〜６０％であるのが好ましく、１５〜５０％であるのがさらに好ましい、この範囲であれば、優れた接合強度が得られ易いと共に、得られたコア層２およびクラッド層３の厚さが均一であり、またクラッド後のコア層２とクラッド層３の厚さの比は、概ねクラッド前のマグネシウム合金シートと別の金属のシートの厚さの比に近い。
【００５９】
上記接合圧延の圧下率は通常１パスで得る。そして、接合圧延後に例えば、クラッド材１００の厚さを調整するために、接合圧延に続いて又は冷却後再加熱をして、さらに１パス以上の圧延を行ってもよい。
このようにしてクラッド材１００を得ることができる。
【００６０】
上記製造方法ではシートを対象にしたが、この形状に限定されるものではなく、例えばマグネシウム合金のパイプと、このパイプの外径より僅かに大きな内径を有する別の金属のパイプを用いて、接合圧延または引き抜き等により、パイプ形状のクラッド材１００を得る等各種形状のマグネシウム合金および別の金属を用いて、各種形状のクラッド材１００を得ることができる。
【００６１】
なお、クラッド加工の条件によっては、コア層２とクラッド層３の界面に凹凸を生じ、コア層２の表面の法線方向を規定しにくい場合がある。このような場合には、例えばクラッド材１００の材料表面の法線方向をコア層２の表面の法線方向としてもよい。
【００６２】
・実施形態２
図２は、本発明の実施形態２に係るマグネシウム合金クラッド材２００の断面図である。実施形態１に係るクラッド材１００と異なり、コア層２の両面にクラッド層３が形成されている。コア層２およびクラッド層３は、それぞれクラッド材１００のコア層２およびクラッド層３と同じ材料を用いることができる。また、その他の特性についても特段の説明がない限りは、クラッド材１００とクラッド２００では同じである。
【００６３】
クラッド材２００では、２つのクラッド層３が異なる材料より成ってよい。例えば、一方のクラッド層３を上述の好ましいチタン合金とし、他方のクラッド層３を上述の好ましいアルミニウム合金とすることで、一方の面のみ厳しい耐食性が必要な用途において、一方の面側を非常に優れた耐食性を有するチタンとし、厳しい耐食性は不要な他方の面はマグネシウムよりは耐食性に優れチタンより軽量なアルミニウムとすることが可能となる。
【００６４】
クラッド材１００においては、上述のように耐食性を充分に向上させるために、耐食性向上に寄与するクラッド層３が一定の比率以上の厚さを有するように、コア層２の厚さはクラッド材１の厚さの好ましくは９５％以下、より好ましくは９０％以下である旨を示したが、クラッド材２００については、クラッド層３が２つあり、より優れた耐食性を得るために、２つのクラッド層３、それぞれが、好ましくはクラッド材２００の厚さの５％以上、より好ましくは１０％以上の厚さを有する。従って、クラッド材２００のコア層２の厚さは、好ましくはクラッド材２００の厚さの９０％以下、より好ましくは８０％以下である。
【００６５】
クラッド材２００の製造方法については、クラッド層３となる別の金属をコア層２となるマグネシウム合金の両方の面に配置しなければならない。この点以外はクラッド材１００と同じ方法により製造可能である。
【実施例】
【００６６】
表１は、比較例１〜３および本発明の実施例のサンプルの詳細を示す。
スタート材として、厚さ２．５ｍｍのＡＺ３１合金の板材（Ｍｇ−２．９質量％Ａｌ−０．９５質量％Ｚｎ−０．３５質量％Ｍｎ）と厚さ２．５ｍｍのＡＺ６１合金の板材（Ｍｇ−６．４質量％Ａｌ−０．７４質量％Ｚｎ−０．４１質量％Ｍｎ）を用意した。ＡＺ３１合金のスタート材を、３００℃でスタート材の圧延方向と同じ方向に厚さ０．９ｍｍまで複数パスの圧延を行い、比較例１、２用のマグネシウム合金シート（マグネシウム合金部材）得た。また、比較例３用のマグネシウム合金シートは、ＡＺ３１合金のスタート材を、厚さ０．９ｍｍまで圧延温度３００℃で圧延のパス毎に９０°圧延方向を変えた交差圧延を行って得た。実施例用のマグネシウム合金シートは、ＡＺ６１合金のスタート材を、３００℃でスタート材の圧延方向と同じ方向に厚さ０．９ｍｍまで複数パスの圧延を行うことで得た。
【００６７】
【表１】
2010155357.tif 000003
【００６８】
また、クラッド層を形成するために厚さ０．２５ｍｍの純チタン（ＪＩＳ  第１種）のシートを用意した。
【００６９】
続いて、それぞれのサンプルについて、マグネシウム合金シートと純チタンのシートを重ね、厚さ０．８５ｍｍまで接合圧延を行った。比較例１〜３については、例えば非特許文献１に示されるＡＺ３１合金のコアを有するクラッド材に一般的な２５０℃で接合圧延した。一方、実施例については、４００℃で接合圧延を行った。
【００７０】
接合圧延によりクラッド加工を実施した後、全てのサンプルは、接合強度を高めるようにアルゴン雰囲気中で３００℃×６００秒間の拡散焼鈍を行った。比較例２および３については、底面集合組織を得ることを目的に、さらに５００℃で３時間、低真空中で高温焼鈍を行った。
【００７１】
得られたクラッド材のマグネシウム合金コア層とチタンクラッド層の厚さの比は、クラッド前のマグネシウム合金シートの厚さとチタンシートの厚さの比０．９：０．２５より若干マグネシウム側の比率が低いが、概ねこの比と同レベルであった。
【００７２】
次に得られたこれらのサンプルの特性を評価した。
得られたサンプルにおける、ｃ軸とサンプル表面の法線方向との為す角度θを上述した方法により、測定した。
さらに、結晶粒径、圧延方向（比較例３は、接合圧延の方向）に対して０°、４５°および９０°方向の引張り強さ（最大抗張力）と０．２％耐力、ならびに絞り成形性を評価した。
【００７３】
結晶粒径は、光学顕微鏡写真上に任意に引いた直線の長さを直線と結晶粒界との交点の個数で割った値を平均結晶粒径とする方法、すなわち切片法により測定した。
【００７４】
また、絞り成形性については、各サンプルから直径２５ｍｍの円形状の板、ブランク（成形試験片）を切り出し、これを図４に示す深絞り成形試験装置５０を用いて評価した。肩部に半径が４．０ｍｍの曲部を設けた（肩半径が４．０ｍｍ）成形孔を有するダイ５１にブランク１１０をチタンクラッド層が下側（ダイ側）になるように載置した。そしてブランクホルダー５３でブランクの外周部を押さえて固定し、ブランク直径１５ｍｍ（絞り比１．６７）、肩半径２ｍｍのポンチ５２をブランク１１０の上方から下向き（図中矢印の方向）に移動してブランク１１０をダイ５１の成形孔に押し込み、カップを成形した。
【００７５】
ダイ５１の外周に付設したヒータ５４により成形温度が１５０℃となるように制御した。そして、ポンチ５２の下降速度（クロスヘッド速度）を０．１６７ｍｍ／秒から１６．７ｍｍ／秒まで変化させて成形を繰り返し、成形されたカップのコーナー（ポンチ肩部に対応する部分）またはカップ先端部（フランジ端部）にクラックを生じない最大下降速度（最大加工速度）を求めた。すなわち、最大加工速度が大きい程、成形性に優れていることを意味する。なお、成形時の潤滑剤には二硫化モリブデンペーストを用いた。
【００７６】
表２にｃ軸の角度θ、結晶粒径および成形性を示す最大加工速度を示す。図５は、圧延方向に対する引張り方向の角度と引張り強さとの関係を示すグラフである。図６は、圧延方向に対する引張り方向の角度と０．２％耐力との関係を示すグラフである。
【００７７】
【表２】
2010155357.tif 000004
【００７８】
比較例１は、圧延方向にｃ軸が１５°傾いており、すなわち角度θが１５°であることが判った。一方、比較例２は角度θが０°、比較例３は角度θが０°、実施例は角度θが０°であり、この３つのサンプルは何れも底面集合組織を有していた。
【００７９】
一方、結晶粒径については、比較例１と実施例が１０μｍ以下の微細な結晶粒を有するのに対し、比較例２は、結晶粒径が５７．６μｍと粗大化していた。これは、底面集合組織を得るために、クラッド後に実施した５００℃での高温焼鈍に起因すると考えられる。比較例３については、結晶粒径の測定を行わなかったが、高温焼鈍を行っていること、および図５および図６の引張り試験の結果から結晶粒径は比較例２と同様に粗大化していると考えられる。
【００８０】
図５に示す、引張り強さの測定結果から、何れの圧延方向に対する角度についても実施例が最も高い引張り強さを示している。実施例と比較例１が何れの角度でも充分に３００ＭＰａを超える引張り強さを有しているのに対し、比較例２および比較例３の引張り強さは、何れの角度でも３００ＭＰａをかなり下回っていた。これは、比較例２および３は、高温焼鈍による結晶粒径の粗大化とチタンクラッド層の軟化が原因で強度（引張り強さ）が低下していると考えられる。
【００８１】
図６に示す、０．２％耐力（降伏応力）についても、実施例および比較例１が何れの角度（圧延方向に対する角度）でも２５０ＭＰａ程度以上と高い値になっているのに対し、比較例２および比較例３は、何れの角度でも０．２％耐力が２００ＭＰａ以下と低い値となっている。この低い０．２％耐力は、高温焼鈍による結晶粒径の粗大化とチタンクラッド層の軟化に起因すると考えられる。
【００８２】
次に成形性については、底面集合組織を有しない比較例１と比べ、底面集合組織を有する比較例２、比較例３および実施例は優れた成形性を有している。比較例３と実施例は、最大加工速度が比較例１と比べ５倍程度以上と特に優れた成形性を示している。
【００８３】
以上から判るように、実施例のサンプルのみが、結晶粒の粗大化を生じず、従って高い強度（引張り強さ、降伏応力）を有し、かつ優れた成形性を有している。これに対し比較例１〜３は、結晶粒が粗大化し強度が低いまたは成形性が低いという問題を有している。
【００８４】
なお、比較例３は接合圧延前の交差圧延と高温焼鈍との相乗効果により、実施例より成形性に優れているが、しかし交差圧延は圧延１パス毎に圧延方向を９０°回転させるという作業を伴い、量産性が極めて低い等の問題点も有していることに留意されたい。
【図面の簡単な説明】
【００８５】
【図１】本発明の実施形態１にかかるマグネシウム合金クラッド材１００の断面図である。
【図２】本発明の実施形態２にかかるマグネシウム合金クラッド材２００の断面図である。
【図３】マグネシウム合金コア層の六方最密結晶構造のｃ軸が配向する結晶方位を模式的に示す図である。
【図４】深絞り成形試験装置５０を示す正面図である。
【図５】引張り方向の圧延方向に対する角度と引張り強さとの関係を示すグラフである。
【図６】引張り方向の圧延方向に対する角度と０．２％耐力との関係を示すグラフである。
【符号の説明】
【００８６】
２  マグネシウム合金コア層、３  クラッド層、１００，２００  クラッド材
【図１】
2010155357.tif 000005
【図２】
2010155357.tif 000006
【図３】
2010155357.tif 000007
【図４】
2010155357.tif 000008
【図５】
2010155357.tif 000009
【図６】
2010155357.tif 000010